(57)【要約】【課題】  電極シートとセパレータが交互に積層されてなる構成を備えた電気二重層キャパシタにおいて、電極シートとセパレータの積層構造のずれによる電極シート同士の接触が生じることなく、また容易に電極シートとセパレータを交互に積層させることが可能な手段等を提供する。【解決手段】  １枚の電極シートを、集電体のリード部が外部に露出するように、偏平状のセパレータ袋に挿入または封入した角型電極セルを用いる。この角型電極セルを複数枚積層させた積層体を用いて電気二重層キャパシタを製造する。【選択図】  図１
2006135119.tif 000002
【特許請求の範囲】
【請求項１】
集電体及び分極性電極からなる１枚の電極シートを、該集電体のリード部が外部に露出するように、偏平状のセパレータ袋に挿入または封入してなることを特徴とする角型電極セル。
【請求項２】
集電体及び分極性電極からなる電極シートを、該集電体のリード部が外部に露出するように、帯状に連結された複数の偏平状のセパレータ袋に１枚ずつ挿入または封入してなることを特徴とする角型電極セル。
【請求項３】
セパレータ袋が、セルロースまたは合成樹脂からなる請求項１または請求項２に記載の角型電極セル。
【請求項４】
セパレータ袋が、２枚のセパレータシートを、電極シートの外周の少なくとも一部において、互いに圧着して袋状に成形したものである請求項１または請求項２に記載の角型電極セル。
【請求項５】
セパレータ袋が、矩形のセパレータシートをＶ字形に折り曲げて重ね合せ、少なくとも該折り曲げ部に隣接する二辺において、セパレータシートを互いに圧着して袋状に成形したものである請求項１に記載の角型電極セル。
【請求項６】
複数のセパレータ袋が、帯状のセパレータシートを長手方向にＶ字形に折り曲げて重ね合せ、少なくとも、電極シートの幅以上の間隔で長手方向に互いに隔てられた位置において、セパレータシートを互いに圧着して袋状に成形したものである請求項２に記載の角型電極セル。
【請求項７】
矩形のセパレータシートをＶ字形に折り曲げて重ね合せ、集電体及び分極性電極からなる１枚の電極シートを、該集電体のリード部と該折り曲げ部が互いに対向する位置となるように該セパレータシートに挟持してセットした後、少なくとも該セパレータシートの該折り曲げ部に隣接する二辺において、セパレータシートを互いに圧着して袋状に成形することを特徴とする角型電極セルの製造方法。
【請求項８】
帯状のセパレータシートを長手方向にＶ字形に折り曲げて重ね合せ、集電体及び分極性電極からなる電極シートを、該集電体のリード部と該折り曲げ部が互いに対向する位置となるように該セパレータシートに１枚ずつ挟持してセットするとともに、少なくともセットされた各電極シート間において、セパレータシートを互いに圧着して袋状に成形することを特徴とする角型電極セルの製造方法。
【請求項９】
セパレータシートを互いに圧着して袋状に成形した後、さらに各電極シート間においてセパレータシートを切断する請求項８に記載の角型電極セルの製造方法。
【請求項１０】
請求項１に記載の角型電極セルを、複数枚積層させて容器に密封するとともに、該積層体に電解液を含浸させてなる構成を備えたことを特徴とする電気二重層キャパシタ。
【請求項１１】
請求項２に記載の角型電極セルを、１枚ずつ交互に折り曲げて積層体とし、該積層体を容器に密封するとともに、該積層体に電解液を含浸させてなる構成を備えたことを特徴とする電気二重層キャパシタ。
【発明の詳細な説明】
【技術分野】
【０００１】
本発明は、電気二重層キャパシタに用いられる角型電極セル、その製造方法、及びそれを用いた電気二重層キャパシタに関する。
【背景技術】
【０００２】
近年、活性炭等の分極性電極に電解液を含浸させ、これらの界面の電気二重層に電気エネルギーを蓄積させた電気二重層キャパシタが蓄電媒体として実用化され始めている。電気二重層キャパシタの一般的な構成としては、金属箔等の集電体及び活性炭等の分極性電極からなる電極シートと、セパレータが交互に積層され、電解液が含浸された構成を有する電気二重層キャパシタセルが形成され、さらに電気二重層キャパシタセルが容器に密封されて電気二重層キャパシタとされる。
【０００３】
また、電気二重層キャパシタの製造は、電極シートとセパレータの積層体を、角型の電気二重層キャパシタにおいてはサンドウィッチ状に、円筒型の電気二重層キャパシタにおいてはロール状に形成し、集電体（正極体及び負極体）のリード部を各々の端子に接続し、積層体を容器に収納した後、容器の開口部から電解液を注入して積層体に電解液を含浸し、電極端子の先端を外部に露出した状態で容器を密封する方法が多く実施されている。
【０００４】
このような電気二重層キャパシタにおいては、各電極シート間を絶縁するためにセパレータが用いられているのであるが、電極シートとセパレータを積層する際、あるいは積層後に、積層構造のずれが生じると、電極シート同士が接触する虞があった。そのため、従来から電極シートとセパレータの積層は、人の操作により極めて慎重に作業が行なわれ、作業が煩雑であるという不都合ほか、時間が長くかかるという不都合、製造コストが高くなるという不都合があった。
【０００５】
電極シート同士の接触を防止する対策が施された電気二重層キャパシタとしては、例えば、積層方向に射影した場合に各セパレータの射影が隣接する分極性電極の射影を包含するように、セパレータを分極性電極よりも大きく形成した電気二重層キャパシタが開発されている（特開２００２−２８９４８７）。これにより、電極シート同士が接触する虞が、大幅に低減されると思われる。
【特許文献１】特開平９−１２９５０９号公報
【特許文献２】特開２００２−２８９４８７号公報
【発明の開示】
【発明が解決しようとする課題】
【０００６】
しかしながら、特開２００２−２８９４８７に記載された電気二重層キャパシタにおいても、セパレータを必要以上に大きくしないことが好ましく、また電極シート（分極性電極）とセパレータを、互いの中心点が一致するような位置関係にセットする必要があり、このようにするためには、人の操作による慎重な作業を省くことができず、作業が煩雑であるという不都合、時間が長くかかるという不都合、製造コストが高くなるという不都合は解消できなかった。
【０００７】
従って、本発明が解決しようとする課題は、電極シートとセパレータが交互に積層されてなる構成を備えた電気二重層キャパシタにおいて、電極シートとセパレータの積層構造のずれによる電極シート同士の接触が生じることなく、また容易に電極シートとセパレータを交互に積層させることが可能な手段等を提供することである。
【課題を解決するための手段】
【０００８】
本発明者らは、これらの課題を解決すべく鋭意検討した結果、従来からシート状の形態で用いられてきたセパレータを、偏平状の袋に成形するとともに、集電体及び分極性電極からなる１枚の電極シートを、集電体のリード部が外部に露出するように、セパレータ袋に挿入または封入して電極セルを製造し、これを複数枚積層させる構成とすることにより、電極シート同士の接触が生じることなく、容易に電極シートとセパレータを交互に積層できること、及び、セパレータ袋の製作の際には、後工程または製造後染み出して電気二重層キャパシタの性能に悪影響を与える虞がある各種接着剤を用いずに、二枚に重ねたシートを互いに圧着して容易に袋状に成形できること等を見出し本発明に到達した。
【０００９】
すなわち本発明は、集電体及び分極性電極からなる１枚の電極シートを、該集電体のリード部が外部に露出するように、偏平状のセパレータ袋に挿入または封入してなることを特徴とする角型電極セルである。
また、本発明は、集電体及び分極性電極からなる電極シートを、該集電体のリード部が外部に露出するように、帯状に連結された複数の偏平状のセパレータ袋に１枚ずつ挿入または封入してなることを特徴とする角型電極セルである。
【００１０】
また、本発明は、矩形のセパレータシートをＶ字形に折り曲げて重ね合せ、集電体及び分極性電極からなる１枚の電極シートを、該集電体のリード部と該折り曲げ部が互いに対向する位置となるように該セパレータシートに挟持してセットした後、少なくとも該セパレータシートの該折り曲げ部に隣接する二辺において、セパレータシートを互いに圧着して袋状に成形することを特徴とする角型電極セルの製造方法である。
また、本発明は、帯状のセパレータシートを長手方向にＶ字形に折り曲げて重ね合せ、集電体及び分極性電極からなる電極シートを、該集電体のリード部と該折り曲げ部が互いに対向する位置となるように該セパレータシートに１枚ずつ挟持してセットするとともに、少なくともセットされた各電極シート間において、セパレータシートを互いに圧着して袋状に成形することを特徴とする角型電極セルの製造方法である。
【００１１】
また、本発明は、前記１枚の電極シートを有する角型電極セルを、複数枚積層させて容器に密封するとともに、該積層体に電解液を含浸させてなる構成を備えたことを特徴とする電気二重層キャパシタである。
また、本発明は、前記複数枚の電極シートを有する角型電極セルを、１枚ずつ交互に折り曲げて積層体とし、該積層体を容器に密封するとともに、該積層体に電解液を含浸させてなる構成を備えたことを特徴とする電気二重層キャパシタでもある。
【発明の効果】
【００１２】
本発明の角型電極セル及びその製造方法は、電極シートが袋状に成形されたセパレータに挿入または封入された構成なので、積層構造のずれが生じても電極シート同士が接触する虞がない。また、各電極シートが、２枚のセパレータにより隔離されるので、万一いずれかのセパレータの一部が破れても、電極シート同士が接触することがない。また、分極性電極を構成する材料の剥離による粉体の脱離は、袋状セパレータにより袋外にこぼれ出ることが防止され、両極間の漏れ電流を防止することもできる。さらに、電極シートとセパレータの積層体の製造は、手間がかからず、容易、短時間、かつ安価な製造コストで行なうことができる。その他、本発明の角型電極セルは、容易に積層することができるため、従来から行なわれていた積層後に乾燥する方式を、１枚毎の乾燥の後に積層する方式にできるので、電極セルが短時間で充分に乾燥でき、内部抵抗、静電容量、耐電圧、寿命等の性能を向上させることができる。これらの結果、優れた性能を長期間維持することができる電気二重層キャパシタを、効率よく安価な製造コストで製造することが可能である。
【発明を実施するための最良の形態】
【００１３】
本発明の角型電極セル、その製造方法、及びそれを用いた電気二重層キャパシタは、角型の電気二重層キャパシタに適用される。また、その用途には特に制限されることはなく、例えば自動車用の電気二重層キャパシタに好適に適用される。
以下、本発明の角型電極セル、その製造方法、及びそれを用いた電気二重層キャパシタを、図１〜図８に基づいて詳細に説明するが、本発明がこれらにより限定されるものではない。
【００１４】
図１及び図２は、本発明の第１の形態の角型電極セルの例を示す正面構成図である。図３及び図４は、本発明の第２の形態の角型電極セルの一例を示す正面構成図である。図５は、２枚のセパレータシートの圧着部における圧着パターンの例を示す拡大平面図である。図６は、本発明の角型電極セルの製造方法において、電極セルの製造過程の例を示す側面図である。図７は、本発明の角型電極セルの製造方法において、複数枚の角型電極セルの製造過程の例を示す斜視図である。図８は、本発明の電気二重層キャパシタの一例を示す構成図である。
【００１５】
本発明の第１の形態の角型電極セルは、図１、図２に示すように、集電体及び分極性電極からなる１枚の電極シート１を、集電体のリード部２が外部に露出するように、偏平状のセパレータ袋３に挿入または封入してなるものである。また、本発明の第２の形態の角型電極セルは、図３、図４に示すように、集電体及び分極性電極からなる電極シート１を、集電体のリード部２が外部に露出するように、帯状に連結された複数の偏平状のセパレータ袋３に１枚ずつ挿入または封入してなるものである。尚、図３、図４に示すような角型電極セルは、図２（１）〜（４）に示すいずれかの角型電極セルを、複数枚連結させた構成とすることもできる。また、図中の４はセパレータシートの折り曲げ部、５（斜線部）はセパレータシートの圧着部を示す。
【００１６】
セパレータ袋の材料としては、通常はセルロースまたは合成樹脂が用いられる。また、セパレータ袋の構成としては、電極シートの分極性電極の表面が、セパレータによって覆われた状態であればよく、必ずしもセパレータ袋に密封される必要はない。セパレータ袋は、電極シートが動かないように挟持されていればよく、例えば図２（２）に示すような部分的な圧着も可能である。また、セパレータ袋は、２枚のセパレータシートを用いて、電極シートの外周の少なくとも一部において互いに圧着することにより、図２（２）（３）に示すような袋状としてもよいし、１枚のセパレータシートを折り曲げこれ以外の周辺の少なくとも一部を圧着することにより、図２（１）（４）に示すような袋状としてもよい。
【００１７】
本発明の角型電極セルにおいては、前記のようにセパレータシートを圧着することにより袋状に成形するが、接着剤の使用は、後工程または製造後に接着剤成分の一部が染み出して、電気二重層キャパシタの性能に悪影響を与える虞があるので好ましくない。圧着は、例えばセパレータシートを重ね合せた後、図５に示すように、その一部を幾何学図形状あるいは模様状にプレスすることにより行なうことができる。尚、図５におけるプレス部は、直線、曲線、点、または四角形の塗りつぶし部である。
本発明の角型電極セルを製造する際には、予め製造された１袋のセパレータ袋または帯状に連結された複数のセパレータ袋に、電極シートを挿入または封入することにより製造してもよいし、次の本発明の角型電極セルの製造方法により製造してもよい。
【００１８】
本発明の第１の形態の角型電極セルの製造方法は、矩形のセパレータシートをＶ字形に折り曲げて重ね合せ、集電体及び分極性電極からなる１枚の電極シートを、集電体のリード部と折り曲げ部が互いに対向する位置となるようにセパレータシートに挟持してセットした後、少なくともセパレータシートの折り曲げ部に隣接する二辺において、セパレータシートを互いに圧着して、図１あるいは図２（１）に示すような角型電極セルに成形する製造方法である。
【００１９】
また、本発明の第２の形態の角型電極セルの製造方法は、帯状のセパレータシートを長手方向にＶ字形に折り曲げて重ね合せ、集電体及び分極性電極からなる電極シートを、集電体のリード部と折り曲げ部が互いに対向する位置となるようにセパレータシートに１枚ずつ挟持してセットするとともに、少なくともセットされた各電極シート間において、セパレータシートを互いに圧着し袋状に成形して、図３あるいは図４に示すような角型電極セルに成形する製造方法である。尚、各電極シート間のセパレータシート圧着部は、図３に示すように１箇所でもよいが、図４に示すように２箇所を圧着し、これらの間を切断して１枚ずつの角型電極セルとして使用することもできる。
【００２０】
本発明の角型電極セルの製造方法において、電極シートをＶ字形に折り曲げられたセパレータシートに挟持してセットする際は、電極シートとセパレータシートの側面における位置関係は、図６に示すようなものとなる。Ｖ字形のセパレータシートは、その後上部が閉じられるとともに、圧着により互いに接着される。尚、第２の形態の製造方法により角型電極セルを製造する場合は、例えば図７に示すような製造装置を用いることができる。
【００２１】
本発明の電気二重層キャパシタは、前述の角型電極セルの積層体を用いたものである。積層体は、図１、図２に示すような角型電極セル、あるいは図３、図４に示すような角型電極セルを１枚ずつ切断したものを、正極体のリード部及び負極体のリード部が交互になるように積層させることにより製造できる。また、図３、図４に示すような角型電極セルを、圧着部で折り返して重ね合すことにより、正極体となるリード部及び負極体となるリード部が交互に積層される構成になるので、このようにすることにより容易に製造できる。
【００２２】
電気二重層キャパシタにおいては、電解液として大きなエネルギー密度が得られる有機系電解液が一般的に用いられているが、微量の吸湿により耐電圧が低下し劣化しやすくなるという不都合が生じるので、電解液を注入する前に積層体を充分に乾燥させ、その後の操作は容器を密封するまで不活性ガス雰囲気下で行なわれている。電極シートとセパレータの積層体の製造は、人の操作による慎重な作業が必要であり、作業が煩雑であるので、従来から積層後に乾燥する方式が行なわれていた。しかし、本発明においては、積層体の製造が容易であり、１枚毎の乾燥の後に積層する方式、あるいは、図３、図４に示すような角型電極セルを、適度の間隙をあけて折り返した状態で乾燥し、その後に密着させて積層するような方式とすることができるので、電極セルが短時間で充分に乾燥でき、内部抵抗、静電容量、耐電圧、寿命等の性能を向上させることができる。
【００２３】
本発明においては、電極シートの正極体リード部及び負極体のリード部が、各々電極端子部材の正極端子、負極端子に接続できるように積層された後、積層体は、電極端子が開口部側になるように、透湿性が抑えられたプラスチック製、金属箔製の偏平状の容器に収納される。
次に容器に電解液を注入して電気二重層キャパシタセルに電解液を含浸させるとともに、容器内を減圧処理して分極性電極及びセパレータに吸着されているガスを除去する操作が行なわれる。このようにすることにより、積層体に電解液を効率よく含浸することができる。また、必要に応じて、電解液の注入から容器の密封までの間に、分極性電極に含まれる水分や官能基を電気分解し除去するために、電極端子部材の電極端子に通電して電解精製を行なうこともできる。
その後、例えば加熱された２本のヒートシールバーを、プラスチック製の偏平状容器を挟んだ状態で押圧することにより容器の密封が行なわれ、図８に示すような構成を有する本発明の電気二重層キャパシタが得られる。尚、本発明においては、少なくとも電解液の注入から容器の密封まで、減圧下または不活性ガス雰囲気下で行なわれる。
【００２４】
次に、本発明を実施例により具体的に説明するが、本発明がこれらにより限定されるものではない。
【実施例１】
【００２５】
（角型電極セルの製作）
１枚の長方形のセルロース製のセパレータシート（厚み：３５μｍ）を、Ｖ字形に折り曲げて重ね合せ、折り曲げ部に隣接する二辺の外周において、１．５mmの幅で図５（１）のように圧着されるように、圧着器で互いに圧着して、一辺が１０５mmの正方形の袋状に成形した。このセパレータ袋に、活性炭、カーボンブラック、結着剤等の混合物からなる分極性電極と、アルミ箔からなる集電体を貼り合せた１枚の電極シート（一辺が１００mmの正方形（リード部を除く））を、リード部（長さ３０mm、幅２０mm）が外部に露出するように挿入して図1に示すような角型電極セル（厚み：約３００μｍ）を製作した。
【００２６】
（電気二重層キャパシタの製作）
このようにして製作された３０枚の角型電極セルを、真空乾燥機を用いて１６０℃で１２時間減圧乾燥した。また、一辺に開口部を有し、アルミ箔を基材とする一辺が１５０ｍｍの正方形の偏平状の容器、及び電極端子を、真空乾燥機を用いて８０℃で１５時間減圧乾燥した。これらを窒素雰囲気下で室温まで冷却した後、３０枚の角型電極セルを、リード部が交互に正極及び負極となるように積層するとともに、正極体のリード部及び負極体のリード部を、各々電極端子に溶接により接着し、さらに積層体を電極端子が開口部側となるように偏平状の容器に挿入した。
【００２７】
次ぎに、プロピレンカーボネート溶媒にアンモニウム塩等を分散させた電解液９０ｍｌを、偏平状の容器の開口部から注入した。電解液の注入を終了した後、３０分間真空ポンプにより減圧にして、積層体の減圧処理を行なった。また、この間、電極端子に通電して電解精製を行なった。その後、容器の開口部を１５０℃でヒートシールし、偏平状の容器を密封して電気二重層キャパシタを得た。
この電気二重層キャパシタの２５℃、２．７Ｖ充電における静電容量及び内部抵抗を測定した結果、各々９５２Ｆ、３．１ｍΩであり、性能が優れていることが確認できた。また、自己放電率が３〜４％と低く、漏れ電流が少ないことが確認された。次に、この電気二重層キャパシタについて、１．５Ａの定電流で２．７Ｖまで充電した後、３０分間保持し、１．５Ａの定電流で０Ｖまで放電するサイクルを室温で繰返し行ない、その間の静電容量の変化を測定した。充放電サイクルに対する静電容量を表１に示す。
【実施例２】
【００２８】
（角型電極セルの製作）
幅１０５mmの帯状のセルロース製のセパレータシート（厚み：３５μｍ）を、長手方向にＶ字形に折り曲げて重ね合せ、長手方向に互いに１０５mmの間隔で隔てられた位置において、３．０mmの幅で図５（２）のように圧着されるように、圧着器で互いに圧着して、一辺が１０５mmの正方形の袋状に成形した。このセパレータ袋に、活性炭、カーボンブラック、結着剤等の混合物からなる分極性電極と、アルミ箔からなる集電体を貼り合せた電極シート（一辺が１００mmの正方形（リード部を除く））を、リード部（長さ３０mm、幅２０mm）が外部に露出するように１枚ずつ挿入して３０枚からなる図３に示すような帯状の角型電極セル（厚み：約３００μｍ）を製作した。
【００２９】
（電気二重層キャパシタの製作）
このようにして製作された３０枚の帯状に連結された角型電極セルを、真空乾燥機を用いて１６０℃で１２時間減圧乾燥した。また、一辺に開口部を有し、アルミ箔を基材とする一辺が１５０ｍｍの正方形の偏平状の容器、及び電極端子を、真空乾燥機を用いて８０℃で１５時間減圧乾燥した。これらを窒素雰囲気下で室温まで冷却した後、連結された角型電極セルを、圧着部で折り返して、リード部が交互に正極及び負極となるように積層するとともに、正極体のリード部及び負極体のリード部を、各々電極端子に溶接により接着し、さらに積層体を電極端子が開口部側となるように偏平状の容器に挿入した。
【００３０】
続いて、プロピレンカーボネート溶媒にアンモニウム塩等を分散させた電解液９０ｍｌを、偏平状の容器の開口部から注入した。電解液の注入を終了した後、３０分間真空ポンプにより減圧にして、積層体の減圧処理を行なった。また、この間、電極端子に通電して電解精製を行なった。その後、容器の開口部を１５０℃でヒートシールし、偏平状の容器を密封して電気二重層キャパシタを得た。
この電気二重層キャパシタの２５℃、２．７Ｖ充電における静電容量及び内部抵抗を測定した結果、各々９６１Ｆ、３．２ｍΩであり、性能が優れていることが確認できた。また、自己放電率が３〜４％と低く、漏れ電流が少ないことが確認された。また、実施例１と同様にして、充放電サイクルに対する静電容量の測定を行なった結果を表１に示す。
【００３１】
［比較例１］
（積層体の製作）
活性炭、カーボンブラック、結着剤等の混合物からなる分極性電極と、アルミ箔からなる集電体を貼り合せた電極シート（一辺が１００mmの正方形（リード部を除く））３０枚、及びセルロース製のセパレータシート（一辺が１０５mmの正方形、厚みが７０μｍ）３０枚を、これらが交互になるように積層するとともに、正極体のリード部及び負極体のリード部を、各々電極端子に溶接により接着して積層体を製作した。
【００３２】
（電気二重層キャパシタの製作）
このようにして製作された積層体を、真空乾燥機を用いて１６０℃で１２時間減圧乾燥した。また、一辺に開口部を有し、アルミ箔を基材とする一辺が１５０ｍｍの正方形の偏平状の容器、及び電極端子を、真空乾燥機を用いて８０℃で１５時間減圧乾燥した。これらを窒素雰囲気下で室温まで冷却した後、積層体を電極端子が開口部側となるように偏平状の容器に挿入した。
【００３３】
続いて、プロピレンカーボネート溶媒にアンモニウム塩等を分散させた電解液９０ｍｌを、偏平状の容器の開口部から注入した。電解液の注入を終了した後、３０分間真空ポンプにより減圧にして、積層体の減圧処理を行なった。また、この間、電極端子に通電して電解精製を行なった。その後、容器の開口部を１５０℃でヒートシールし、偏平状の容器を密封して電気二重層キャパシタを得た。
この電気二重層キャパシタの２５℃、２．７Ｖ充電における静電容量及び内部抵抗を測定した結果、各々９４０Ｆ、３．２ｍΩであった。また、実施例１と同様にして、充放電サイクルに対する静電容量の測定を行なった結果を表１に示す。
【００３４】
［比較例２］
（積層体の製作）
活性炭、カーボンブラック、結着剤等の混合物からなる分極性電極と、アルミ箔からなる集電体を貼り合せた電極シート（一辺が１００mmの正方形（リード部を除く））３０枚、及びセルロース製のセパレータシート（一辺が１０５mmの正方形、厚みが７０μｍ）３０枚を、真空乾燥機を用いて１６０℃で１２時間減圧乾燥した。これらを窒素雰囲気下で室温まで冷却した後、電極シートとセパレータシートを交互に積層するとともに、正極体のリード部及び負極体のリード部を、各々電極端子に溶接により接着することを試みたが、電極シートとセパレータの積層構造のずれを生じさせることなく積層するのは困難であった。
【００３５】
【表１】
2006135119.tif 000003
【００３６】
以上のように、本発明の実施例の角型電極セルは、電極シートとセパレータの積層構造のずれによる電極シート同士の接触が生じることなく、容易に電極シートとセパレータを交互に積層させることができる。そのため、積層を乾燥の後に行なうことができ、電極セルが短時間で充分に乾燥できるので、静電容量及び内部抵抗が優れ、長寿命の電気二重層キャパシタが得られることが確認できた。
【図面の簡単な説明】
【００３７】
【図１】本発明の第１の形態の角型電極セルの一例を示す正面構成図
【図２】本発明の図１以外の第１の形態の角型電極セルの例を示す正面構成図
【図３】本発明の第２の形態の角型電極セルの一例を示す正面構成図
【図４】本発明の図３以外の第２の形態の角型電極セルの一例を示す正面構成図
【図５】２枚のセパレータシートの圧着部における圧着パターンの例を示す拡大平面図
【図６】本発明の角型電極セルの製造方法において、電極セルの製造過程の例を示す側面図
【図７】本発明の角型電極セルの製造方法において、複数枚の角型電極セルの製造過程の例を示す斜視図
【図８】本発明の電気二重層キャパシタの一例を示す構成図
【符号の説明】
【００３８】
１  電極シート
２  リード部
３  セパレータ袋
４  折り曲げ部
５  圧着部
６  セパレータシート
７  ロール
８  電極シート供給部
９  積層体
１０  正極端子
１１  負極端子
１２  容器
【図１】
2006135119.tif 000004
【図２】
2006135119.tif 000005
【図３】
2006135119.tif 000006
【図４】
2006135119.tif 000007
【図５】
2006135119.tif 000008
【図６】
2006135119.tif 000009
【図７】
2006135119.tif 000010
【図８】
2006135119.tif 000011